【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
（１）約１０〜約３３．６％のＮＣＯ基含有量及び２５℃で約１０〜約５０００ｍＰａ・ｓの粘度を有する液体ジフェニルメタンジイソシアネートと、
（２）
（ａ）２〜４の官能価、２００〜８０００の分子量、及び１４〜１１２０の水酸基価を有する少なくとも１０重量％の一もしくはそれ以上のポリエーテルポリオールであって、
少なくとも一つのアミン基が、該ポリエーテルポリオールの開始剤に存在し、開始剤は、１００重量％のプロピレンオキサイドでアルコキシル化されているポリエーテルポリオール；
（ｂ）約２のＯＨ官能価、２５０〜８０００の分子量、及び１４〜４４８の水酸基価を有する少なくとも２０重量％の一もしくはそれ以上の低不飽和ポリエーテルポリオールであって、
該低不飽和ポリエーテルポリオールの開始剤は、水もしくは二つの水酸基を含む有機成分を含んで成り、開始剤は、１００重量％のプロピレンオキサイドでアルコキシル化されている低不飽和ポリエーテルポリオール；
（ｃ）約３〜６のＯＨ官能価、約４００〜約３０００の分子量、及び約５６〜約８４０の水酸基価を有する少なくとも２０重量％の一もしくはそれ以上のポリエーテルポリオールであって、
該ポリエーテルポリオールの開始剤は、少なくとも三つの水酸基を含む有機化合物を含んで成り、開始剤は、１００重量％のプロピレンオキサイドでアルコキシル化されているポリエーテルポリオール；
及び、場合により、
（ｄ）３１〜９９の当量を有する１０重量％までの一もしくはそれ以上の低分子量ジオール及び／もしくはトリオール；
を含んで成るイソシアネート反応性成分であって、
（２）（ａ）、（２）（ｂ）、（２）（ｃ）及び（２）（ｄ）の重量％は、合計が成分（２）の１００重量％になるイソシアネート反応性成分；
（３）成分（１）、（２）及び（３）の合計の重量を基準として１０〜７０重量％の、１ｇ／ｃｍ３より小さい密度を有する充填剤；
並びに
（４）（２）の重量を１００重量％の基準として、約０．００１〜約１重量％の量の、少なくとも一種の有機金属触媒
との反応生成物を含んで成るシンタクチックフォームであって、
成分（１）と（２）の相対的な量は、イソシアネートインデックスが約９０〜約１２０であるシンタクチックフォーム。
【請求項２】
（１）約１０〜約３３．６％のＮＣＯ基含有量及び２５℃で約１０〜約５０００ｍＰａ・ｓの粘度を有する液体ジフェニルメタンジイソシアネートと、
（２）
（ａ）２〜４の官能価、２００〜８０００の分子量、及び１４〜１１２０の水酸基価を有する少なくとも１０重量％の一もしくはそれ以上のポリエーテルポリオールであって、
少なくとも一つのアミン基が、該ポリエーテルポリオールの開始剤に存在し、開始剤は、１００重量％のプロピレンオキサイドでアルコキシル化されているポリエーテルポリオール；
（ｂ）約２のＯＨ官能価、２５０〜８０００の分子量、１４〜４４８の水酸基価を有する少なくとも２０重量％の一もしくはそれ以上の低不飽和ポリエーテルポリオールであって、
該低不飽和ポリエーテルポリエーテルの開始剤は、水もしくは二つの水酸基を含む有機成分を含んで成り、開始剤は、１００重量％のプロピレンオキサイドでアルコキシル化されている低不飽和ポリエーテルポリオール；
（ｃ）約３〜６のＯＨ官能価、約４００〜約３０００の分子量、及び約５６〜約８４０の水酸基価を有する少なくとも２０重量％の一もしくはそれ以上のポリエーテルポリオールであって、
該ポリエーテルポリオールの開始剤は、少なくとも三つの水酸基を含む有機化合物を含んで成り、開始剤は、１００重量％のプロピレンオキサイドでアルコキシル化されているポリエーテルポリオール；
及び、場合により、
（ｄ）３１〜９９の当量を有する１０重量％までの一もしくはそれ以上の低分子量ジオール及び／もしくはトリオール；
を含んで成るイソシアネート反応性成分であって、
（２）（ａ）、（２）（ｂ）、（２）（ｃ）及び（２）（ｄ）の重量％は、合計が成分（２）の１００重量％になるイソシアネート反応性成分；
（３）成分（１）、（２）及び（３）の合計の重量を基準として、１０〜７０重量％の１ｇ／ｃｍ３より小さい密度を有する充填剤；
並びに
（４）成分（２）の重量を１００重量％の基準として、約０．００１〜約１重量％の量の、少なくとも一種の有機金属触媒
とを反応させることを含んで成るシンタクチックフォームの製造方法であって、
成分（１）と（２）の相対的な量は、イソシアネートインデックスが約９０〜約１２０となるシンタクチックフォームの製造方法。
【請求項３】
シンタクチックフォームを用いて絶縁されたパイプを製造する方法であって、
（Ｉ）パイプの直径より、型の直径が大きい円筒形の型の中央に、スチールパイプを配置すること、ここで、パイプと型の間の直径の相違によって適用されるシンタクチックフォームの厚さが決まり；
（ＩＩ）
（Ａ）（３）１ｇ／ｃｍ３より小さい密度を有する充填剤と、（１）液体ジイソシアネート成分及び／もしくは（２）イソシアネート反応性成分とを混合すること、
（Ｂ）（４）有機金属触媒を、充填剤を含んでいても含んでなくてもよいイソシアネート反応性成分に加えること、
並びに
（Ｃ）
（１）約１０〜約３３．６％のＮＣＯ基含有量及び２５℃で約１０〜約５０００ｍＰａ・ｓの粘度を有する液体ジフェニルメタンジイソシアネートを含んで成る液体ジイソシアネート成分と、
（２）
（ａ）２〜４の官能価、２００〜８０００の分子量、及び１４〜１１２０の水酸基価を有する少なくとも１０重量％の一もしくはそれ以上のポリエーテルポリオールであって、
該ポリエーテルポリオールの開始剤は、少なくとも一つのアミン基を含んで成り、開始剤は、１００重量％のプロピレンオキサイドでアルコキシル化されているポリエーテルポリオール；
（ｂ）約２のＯＨ官能価、２５０〜８０００の分子量、及び１４〜４４８の水酸基価を有する少なくとも５０重量％の一もしくはそれ以上の、低不飽和ポリエーテルポリオールであって、
開始剤は、水もしくは二つの水酸基を含む有機成分を含んで成り、開始剤は、１００重量％のプロピレンオキサイドでアルコキシル化されている該低不飽和ポリエーテルポリオール；
（ｃ）約３〜６のＯＨ官能価、約４００〜約３０００の分子量、及び約５６〜約８４０の水酸基価を有する少なくとも２０重量％の一もしくはそれ以上のポリエーテルポリオールであって、
該ポリエーテルポリオールの開始剤は、少なくとも三つの水酸基を含む有機化合物を含んで成り、開始剤は、１００重量％のプロピレンオキサイドでアルコキシル化されているポリエーテルポリオール；
及び、場合により、
（ｄ）３１〜９９の当量を有する１０重量％までの一もしくはそれ以上の低分子量ジオール及び／もしくはトリオール；
を含んで成るイソシアネート反応性成分であって、
（２）（ａ）、（２）（ｂ）、（２）（ｃ）及び（２）（ｄ）の重量％の合計が、成分（２）の１００重量％になるイソシアネート反応性成分
とを混合すること、
によって液体ポリウレタン反応混合物を形成し、
型の中でスチールパイプの周囲に、充填剤を含む該液体ポリウレタン反応混合物を注ぐこと；
（ＩＩＩ）充填剤を含む液体ポリウレタン反応混合物を硬化させて、充填剤を含む固体のポリウレタンを形成し、スチールパイプを包むこと；
並びに
（ＩＶ）ポリウレタンで包まれたスチールパイプを型から取り出して、それによってシンタクチックフォーム絶縁パイプを生産すること
を含んで成る絶縁パイプの製造方法。
【請求項４】
請求項３に記載した製造方法によって製造されたシンタクチックフォーム絶縁パイプ。
【手続補正２】
【補正対象書類名】明細書
【補正対象項目名】００４７
【補正方法】変更
【補正の内容】
【００４７】
本明細書では、分子量という用語は、数平均分子量を意味する。
以下に、本発明の主な態様を記載する。
１．
（１）約１０〜約３３．６％のＮＣＯ基含有量及び２５℃で約１０〜約５０００ｍＰａ・ｓの粘度を有する液体ジフェニルメタンジイソシアネートと、
（２）
（ａ）２〜４の官能価、２００〜８０００の分子量、及び１４〜１１２０の水酸基価を有する少なくとも１０重量％の一もしくはそれ以上のポリエーテルポリオールであって、
少なくとも一つのアミン基が、該ポリエーテルポリオールの開始剤に存在し、開始剤は、１００重量％のプロピレンオキサイドでアルコキシル化されているポリエーテルポリオール；
（ｂ）約２のＯＨ官能価、２５０〜８０００の分子量、及び１４〜４４８の水酸基価を有する少なくとも２０重量％の一もしくはそれ以上の低不飽和ポリエーテルポリオールであって、
該低不飽和ポリエーテルポリオールの開始剤は、水もしくは二つの水酸基を含む有機成分を含んで成り、開始剤は、１００重量％のプロピレンオキサイドでアルコキシル化されている低不飽和ポリエーテルポリオール；
（ｃ）約３〜６のＯＨ官能価、約４００〜約３０００の分子量、及び約５６〜約８４０の水酸基価を有する少なくとも２０重量％の一もしくはそれ以上のポリエーテルポリオールであって、
該ポリエーテルポリオールの開始剤は、少なくとも三つの水酸基を含む有機化合物を含んで成り、開始剤は、１００重量％のプロピレンオキサイドでアルコキシル化されているポリエーテルポリオール；
及び、場合により、
（ｄ）３１〜９９の当量を有する１０重量％までの一もしくはそれ以上の低分子量ジオール及び／もしくはトリオール；
を含んで成るイソシアネート反応性成分であって、
（２）（ａ）、（２）（ｂ）、（２）（ｃ）及び（２）（ｄ）の重量％は、合計が成分（２）の１００重量％になるイソシアネート反応性成分；
（３）成分（１）、（２）及び（３）の合計の重量を基準として１０〜７０重量％の、１ｇ／ｃｍ３より小さい密度を有する充填剤；
並びに
（４）（２）の重量を１００重量％の基準として、約０．００１〜約１重量％の量の、少なくとも一種の有機金属触媒
との反応生成物を含んで成るシンタクチックフォームであって、
成分（１）と（２）の相対的な量は、イソシアネートインデックスが約９０〜約１２０であるシンタクチックフォーム。
２．
（１）該液体ジフェニルメタンジイソシアネートは、７０重量％までの２，４’− ジフェニルメタンジイソシアネート、２重量％以下の２，２’− ジフェニルメタンジイソシアネート、残部の４，４’− ジフェニルメタンジイソシアネートを含んで成り、２，４’−ＭＤＩ、２，２’−ＭＤＩ及び４，４’−ＭＤＩの合計が液体ジフェニルメタンジイソシアネートの１００重量％となる上記１．に記載のシンタクチックフォーム。
３．
（１）該液体ジフェニルメタンジイソシアネートは、１０重量％より少ない２，４’− ジフェニルメタンジイソシアネートを含んで成る上記２．に記載のシンタクチックフォーム。
４．
（１）該液体ジフェニルメタンジイソシアネートは、アロファネート変性ジフェニルメタンジイソシアネートを含んで成る上記１．に記載のシンタクチックフォーム。
５．
（１）該液体ジフェニルメタンジイソシアネートは、カルボジイミド基及び／もしくはウレトンイミン基を含んで成る上記１．に記載のシンタクチックフォーム。
６．
（１）該液体ジフェニルメタンジイソシアネートは、ジフェニルメタンジイソシアネートと、プロピレンオキサイドから誘導された少なくとも８０重量％のエーテル単位を含むポリエーテルポリオールとの反応生成物を含んで成る上記２．に記載のシンタクチックフォーム。
７．
ポリエーテルポリオールは、ジプロピレングリコール、トリプロピレングリコール又はそれらの混合物を含んで成る上記６．に記載のシンタクチックフォーム。
８．
（２）該イソシアネート反応性成分は、
（ａ）約３の官能価、約２４０〜４０００の分子量、及び約４２〜約７００の水酸基価を有する１０〜３０重量％の一もしくはそれ以上のポリエーテルポリオール；
（ｂ）約２のＯＨ官能価、約５００〜約３０００の分子量、及び約３７〜約２２４の水酸基価を有する約３０〜約８０重量％の一もしくはそれ以上の低不飽和ポリエーテルポリオール；
及び
（ｃ）約３〜約４のＯＨ官能価、約５００〜約１０００の分子量、及び約１６８〜約４４８の水酸基価を有する約３０〜約８０重量％の一もしくはそれ以上のポリエーテルポリオール
を含んで成る上記１．に記載のシンタクチックフォーム。
９．
（１）約１０〜約３３．６％のＮＣＯ基含有量及び２５℃で約１０〜約５０００ｍＰａ・ｓの粘度を有する液体ジフェニルメタンジイソシアネートと、
（２）
（ａ）２〜４の官能価、２００〜８０００の分子量、及び１４〜１１２０の水酸基価を有する少なくとも１０重量％の一もしくはそれ以上のポリエーテルポリオールであって、
少なくとも一つのアミン基が、該ポリエーテルポリオールの開始剤に存在し、開始剤は、１００重量％のプロピレンオキサイドでアルコキシル化されているポリエーテルポリオール；
（ｂ）約２のＯＨ官能価、２５０〜８０００の分子量、１４〜４４８の水酸基価を有する少なくとも２０重量％の一もしくはそれ以上の低不飽和ポリエーテルポリオールであって、
該低不飽和ポリエーテルポリエーテルの開始剤は、水もしくは二つの水酸基を含む有機成分を含んで成り、開始剤は、１００重量％のプロピレンオキサイドでアルコキシル化されている低不飽和ポリエーテルポリオール；
（ｃ）約３〜６のＯＨ官能価、約４００〜約３０００の分子量、及び約５６〜約８４０の水酸基価を有する少なくとも２０重量％の一もしくはそれ以上のポリエーテルポリオールであって、
該ポリエーテルポリオールの開始剤は、少なくとも三つの水酸基を含む有機化合物を含んで成り、開始剤は、１００重量％のプロピレンオキサイドでアルコキシル化されているポリエーテルポリオール；
及び、場合により、
（ｄ）３１〜９９の当量を有する１０重量％までの一もしくはそれ以上の低分子量ジオール及び／もしくはトリオール；
を含んで成るイソシアネート反応性成分であって、
（２）（ａ）、（２）（ｂ）、（２）（ｃ）及び（２）（ｄ）の重量％は、合計が成分（２）の１００重量％になるイソシアネート反応性成分；
（３）成分（１）、（２）及び（３）の合計の重量を基準として、１０〜７０重量％の１ｇ／ｃｍ３より小さい密度を有する充填剤；
並びに
（４）成分（２）の重量を１００重量％の基準として、約０．００１〜約１重量％の量の、少なくとも一種の有機金属触媒
とを反応させることを含んで成るシンタクチックフォームの製造方法であって、
成分（１）と（２）の相対的な量は、イソシアネートインデックスが約９０〜約１２０となるシンタクチックフォームの製造方法。
１０．
（１）該液体ジフェニルメタンジイソシアネートは、７０重量％までの２，４’− ジフェニルメタンジイソシアネート、２重量％以下の２，２’− ジフェニルメタンジイソシアネート、残部の４，４’− ジフェニルメタンジイソシアネートを含んで成り、２，４’−ＭＤＩ、２，２’−ＭＤＩ及び４，４’−ＭＤＩの合計が液体ジフェニルメタンジイソシアネートの１００重量％となる上記９．に記載のシンタクチックフォーム製造方法。
１１．
（１）該液体ジフェニルメタンジイソシアネートは、１０重量％より少ない２，４’− ジフェニルメタンジイソシアネートを含んで成る上記１０．に記載のシンタクチックフォーム製造方法。
１２．
（１）該液体ジフェニルメタンジイソシアネートは、アロファネート変性ジフェニルメタンジイソシアネートを含んで成る上記９．に記載のシンタクチックフォーム製造方法。
１３．
（１）該液体ジフェニルメタンジイソシアネートは、カルボジイミド基及び／もしくはウレトンイミン基を含んで成る上記９．に記載のシンタクチックフォーム製造方法。
１４．
（１）該液体ジフェニルメタンジイソシアネートは、ジフェニルメタンジイソシアネートと、プロピレンオキサイドから誘導された少なくとも８０重量％のエーテル単位を含むポリエーテルポリオールとの反応生成物を含んで成る上記１０．に記載のシンタクチックフォーム製造方法。
１５．
ポリエーテルポリオールは、ジプロピレングリコール、トリプロピレングリコール又はそれらの混合物を含んで成る上記１４．に記載のシンタクチックフォーム製造方法。
１６．
（２）該イソシアネート反応性成分は、
（ａ）約３の官能価、約２４０〜４０００の分子量、及び約４２〜約７００水酸基価を有する１０〜３０重量％の一もしくはそれ以上のポリエーテルポリオール；
（ｂ）約２のＯＨ官能価、約５００〜約３０００の分子量、及び約３７〜約２２４の水酸基価を有する約３０〜約８０重量％の一もしくはそれ以上の低不飽和ポリエーテルポリオール；
及び
（ｃ）約３〜約４のＯＨ官能価、約５００〜約１０００の分子量、及び約１６８〜約４４８の水酸基価を有する約３０〜約８０重量％の一もしくはそれ以上のポリエーテルポリオール
を含んで成る上記９．に記載のシンタクチックフォーム製造方法。
１７．
シンタクチックフォームを用いて絶縁されたパイプを製造する方法であって、
（Ｉ）パイプの直径より、型の直径が大きい円筒形の型の中央に、スチールパイプを配置すること、ここで、パイプと型の間の直径の相違によって適用されるシンタクチックフォームの厚さが決まり；
（ＩＩ）
（Ａ）（３）１ｇ／ｃｍ３より小さい密度を有する充填剤と、（１）液体ジイソシアネート成分及び／もしくは（２）イソシアネート反応性成分とを混合すること、
（Ｂ）（４）有機金属触媒を、充填剤を含んでいても含んでなくてもよいイソシアネート反応性成分に加えること、
並びに
（Ｃ）
（１）約１０〜約３３．６％のＮＣＯ基含有量及び２５℃で約１０〜約５０００ｍＰａ・ｓの粘度を有する液体ジフェニルメタンジイソシアネートを含んで成る液体ジイソシアネート成分と、
（２）
（ａ）２〜４の官能価、２００〜８０００の分子量、及び１４〜１１２０の水酸基価を有する少なくとも１０重量％の一もしくはそれ以上のポリエーテルポリオールであって、
該ポリエーテルポリオールの開始剤は、少なくとも一つのアミン基を含んで成り、開始剤は、１００重量％のプロピレンオキサイドでアルコキシル化されているポリエーテルポリオール；
（ｂ）約２のＯＨ官能価、２５０〜８０００の分子量、及び１４〜４４８の水酸基価を有する少なくとも５０重量％の一もしくはそれ以上の、低不飽和ポリエーテルポリオールであって、
開始剤は、水もしくは二つの水酸基を含む有機成分を含んで成り、開始剤は、１００重量％のプロピレンオキサイドでアルコキシル化されている該低不飽和ポリエーテルポリオール；
（ｃ）約３〜６のＯＨ官能価、約４００〜約３０００の分子量、及び約５６〜約８４０の水酸基価を有する少なくとも２０重量％の一もしくはそれ以上のポリエーテルポリオールであって、
該ポリエーテルポリオールの開始剤は、少なくとも三つの水酸基を含む有機化合物を含んで成り、開始剤は、１００重量％のプロピレンオキサイドでアルコキシル化されているポリエーテルポリオール；
及び、場合により、
（ｄ）３１〜９９の当量を有する１０重量％までの一もしくはそれ以上の低分子量ジオール及び／もしくはトリオール；
を含んで成るイソシアネート反応性成分であって、
（２）（ａ）、（２）（ｂ）、（２）（ｃ）及び（２）（ｄ）の重量％の合計が、成分（２）の１００重量％になるイソシアネート反応性成分
とを混合すること、
によって液体ポリウレタン反応混合物を形成し、
型の中でスチールパイプの周囲に、充填剤を含む該液体ポリウレタン反応混合物を注ぐこと；
（ＩＩＩ）充填剤を含む液体ポリウレタン反応混合物を硬化させて、充填剤を含む固体のポリウレタンを形成し、スチールパイプを包むこと；
並びに
（ＩＶ）ポリウレタンで包まれたスチールパイプを型から取り出して、それによってシンタクチックフォーム絶縁パイプを生産すること
を含んで成る絶縁パイプの製造方法。
１８．
上記１７．に記載した製造方法によって製造されたシンタクチックフォーム絶縁パイプ。